(57)【要約】【課題】冷凍食品等を電子レンジを加熱した際、食品表面に結露するのを防止し、食品がべたつかない良好な状態で加熱できるようにする。【解決手段】紙層１の内面（食品を包装した際、内側となる面−図中下側の面、以下、同様）に合成樹脂フィルム層２が積層されている。合成樹脂フィルム層２の内面にエンボス加工層３が積層されている。エンボス加工層３の内面は、格子状に凹部４が形成されている。エンボス加工層３の内面に不織布層５が積層されている。【選択図】        図１
2004338726.tif 000002
【特許請求の範囲】
【請求項１】
合成樹脂フィルム層と、この合成樹脂フィルム層に積層され反合成樹脂フィルム層側の面が凹凸状に形成されたエンボス加工層と、このエンボス加工層に積層された不織布層とを有することを特徴とする食品用包装材料。
【請求項２】
合成樹脂フィルム層と、この合成樹脂フィルム層に積層された吸水繊維シート層と、この吸水繊維シート層に積層され反吸水繊維シート層側の面が凹凸状に形成されたエンボス加工層と、このエンボス加工層に積層された不織布層と、前記エンボス加工層に形成された貫通孔とを有することを特徴とする食品用包装材料。
【請求項３】
合成樹脂フィルム層と、この合成樹脂フィルム層に積層され反合成樹脂フィルム層側の面が凹凸状に形成されたエンボス加工層と、このエンボス加工層に積層された不織布層と、前記エンボス加工層と不織布層との間に形成された空間部とを有することを特徴とする食品用包装材料。
【請求項４】
合成樹脂フィルム層と、この合成樹脂フィルム層に積層された吸水繊維シート層と、この吸水繊維シート層に積層され反吸水繊維シート層側の面が凹凸状に形成されたエンボス加工層と、このエンボス加工層に積層された不織布層とからなり、前記エンボス加工層と不織布層との間に形成された空間部と、前記エンボス加工層に形成され吸水繊維シート層と空間部とを連通する貫通孔とを有することを特徴とする食品用包装材料。
【請求項５】
合成樹脂フィルムと不織布との間にエンボス加工層となる溶融樹脂を薄膜状に押出す樹脂押出し工程と、前記不織布側からエンボスロールで押圧して合成樹脂フィルム層、不織布側の面に凹凸が形成されたエンボス加工層及び不織布層からなる積層体を形成するエンボス形成工程とを有することを特徴とする食品用包装材料の製造方法。
【請求項６】
合成樹脂フィルムと吸水繊維シートとからなる積層体の吸水シートと不織布との間にエンボス加工層となる溶融樹脂を薄膜状に押出し樹脂押出し工程と、前記不織布側からエンボスロールで押圧して合成樹脂フィルム層、吸水繊維シートシート層、不織布側の面に凹凸が形成されたエンボス加工層及び不織布層からなる積層体を形成するエンボス形成工程とを有することを特徴とする食品用包装材料の製造方法。
【発明の詳細な説明】
【０００１】
【発明の属する技術分野】
本発明は、冷凍うどん等の食品を電子レンジで解凍する際に用いる食品用包装材料及びその製造方法に関するものである。
【０００２】
【従来の技術】
近年、冷凍技術の発達にともなって冷凍うどん、冷凍米飯等の冷凍食品が広く販売されるようになった。このような冷凍うどんや冷凍米飯を加熱解凍するには、熱湯で加熱解凍することも行なわれているが、作業が簡易であることから電子レンジで加熱解凍することが広く行なわれるようになった。
【０００３】
そして、電子レンジで加熱するには、冷凍うどんや冷凍米飯の包装体のまま加熱したり、別途容器に移しラップで密封した状態で加熱していた。しかしながら、このような加熱方法によると、加熱時に放出される水蒸気の結露によって食品がベタつき、外観や風味及び食感を低下させるものであった。
【０００４】
そこで、従来、このような電子レンジ加熱時の食品のベタつきを防止することを目的として、不織布層と吸水性繊維材料層とで構成し、食品から放出される蒸気を吸水性繊維層で保持することにより、食品のベタつきを防止しようとする包装材料が提案されている（例えば、特許文献１参照）。
【０００５】
【特許文献１】
特開２００２−８００６２
【発明が解決しようとする課題】
しかしながら、上述した包装材料を用いて冷凍うどん等を電子レンジで加熱解凍しても、表面のベタつきを完全に防止することができないものであった。
【０００６】
本発明は、以上の問題点を解決するためになされたもので、食品を電子レンジで加熱した場合であっても、その表面がベタつくことがない食品用包装材料及びその製造方法を提供することを目的とする。
【０００７】
【課題を解決するための手段】
請求項１に係る食品用包装材料は、合成樹脂フィルム層と、この合成樹脂フィルム層に積層され反合成樹脂フィルム層側の面が凹凸状に形成されたエンボス加工層と、このエンボス加工層に積層された不織布層とを有することを特徴として構成されている。
【０００８】
請求項１に係る食品用包装材料においては、食品用包装材料で食品を密封包囲した状態で電子レンジにおいて加熱すると、食品中の水分が加熱され水蒸気が発生する。この水蒸気は包装体内に充満し、不織布内に入り込む。この時、不織布は、エンボス加工層との間で膨らんでいるので、単に平坦なフィルムに積層した場合に比べ内部の空間が大きくなっている。したがって、包装体内には水蒸気の量が少なくなっているので、電子レンジによる加熱が終了した際、食品の表面に結露することがなくベタつきを防止している。また、エンボス加工層に積層された合成樹脂フィルム層が気密性を確保するので、水蒸気が外部に放出されることがなく、内部を高熱水蒸気で充満させることができ、食品を確実に加熱する。
【０００９】
請求項２に係る食品用包装材料は、合成樹脂フィルム層と、この合成樹脂フィルム層に積層された吸水繊維シート層と、この吸水繊維シート層に積層され反吸水繊維シート層側の面が凹凸状に形成されたエンボス加工層と、このエンボス加工層に積層された不織布層と、前記エンボス加工層に形成された貫通孔とを有することを特徴として構成されている。
【００１０】
請求項２に係る食品用包装材料においては、食品用包装材料で食品を密封包囲した状態で電子レンジにおいて加熱すると、食品中の水分が加熱され水蒸気が発生する。この水蒸気は包装体内に充満し、不織布層を透過し、さらに貫通孔を介して吸水繊維シート層に入り込み、吸水繊維シート層により保持される。したがって、包装体内には水蒸気の量が少なくなっているので、電子レンジによる加熱が終了した際、食品の表面に結露することがなくベタつきを防止している。また、合成樹脂フィルム層が気密性を確保するので、水蒸気が外部に放出されることがなく、内部を高熱水蒸気で充満させることができ、食品を確実に加熱する。
【００１１】
請求項３に係る食品用包装材料は、合成樹脂フィルム層と、この合成樹脂フィルム層に積層され反合成樹脂フィルム層側の面が凹凸状に形成されたエンボス加工層と、このエンボス加工層に積層された不織布層と、前記エンボス加工層と不織布層との間に形成された空間部とを有することを特徴として構成されている。
【００１２】
請求項３に係る食品用包装材料においては、食品用包装材料で食品を密封包囲した状態で電子レンジにおいて加熱すると、食品中の水分が加熱され水蒸気が発生する。この水蒸気は包装体内に充満し、不織布層を透過して空間部に移行し保持される。したがって、包装体内には水蒸気の量が少なくなっているので、電子レンジによる加熱が終了した際、食品の表面に結露することがなくベタつきを防止している。また、エンボス加工層に積性された合成樹脂フィルム層が気密性を確保するので、水蒸気が外部に放出されることがなく、内部を高熱水蒸気で充満させることができ、食品を確実に加熱する。
【００１３】
請求項４に係る食品用包装材料は、合成樹脂フィルム層と、この合成樹脂フィルム層に積層された吸水繊維シート層と、この吸水繊維シート層に積層され反吸水繊維シート層側の面が凹凸状に形成されたエンボス加工層と、このエンボス加工層に積層された不織布層とからなり、前記エンボス加工層と不織布層との間に形成された空間部と、前記エンボス加工層に形成され吸水繊維シート層と空間部とを連通する貫通孔とを有することを特徴として構成されている。
【００１４】
請求項４に係る食品用包装材料においては、食品用包装材料で食品を密封包囲した状態で電子レンジにおいて加熱すると、食品中の水分が加熱され水蒸気が発生する。この水蒸気は包装体内に充満し、不織布層を透過して空間部に移行し保持される。また、空間部に移行した水蒸気の一部は、貫通孔を介して吸水繊維シート層に入り込み、吸水繊維シート層により保持される。したがって、包装体内には水蒸気の量が少なくなっているので、電子レンジによる加熱が終了した際、食品の表面に結露することがなくベタつきを防止している。また、合成樹脂フィルム層が気密性を確保するので、水蒸気が外部に放出されることがなく、内部を高熱水蒸気で充満させることができ、食品を確実に加熱する。
【００１５】
請求項５に係る食品用包装材料の製造方法は、合成樹脂フィルムと不織布との間にエンボス加工層となる溶融樹脂を薄膜状に押出す樹脂押出し工程と、前記不織布側からエンボスロールで押圧して合成樹脂フィルム層、不織布側の面に凹凸が形成されたエンボス加工層及び不織布層からなる積層体を形成するエンボス形成工程とを有することを特徴として構成されている。
【００１６】
請求項５に係る食品用包装材料の製造方法においては、合成樹脂フィルム層、エンボス加工層及び不織布層からなる積層体を形成することができ、エンボスロールの凹凸の大きさ及び押圧力、不織布層の厚み等を適宜変更することにより、請求項１又は請求項３の食品用包装材料を製造することができる。
【００１７】
請求項６に係る食品用包装材料の製造方法は、合成樹脂フィルムと吸水繊維シートとからなる積層体の吸水シートと不織布との間にエンボス加工層となる溶融樹脂を薄膜状に押出し樹脂押出し工程と、前記不織布側からエンボスロールで押圧して合成樹脂フィルム層、吸水繊維シート層、不織布側の面に凹凸が形成されたエンボス加工層及び不織布層からなる積層体を形成するエンボス形成工程とを有することを特徴して構成されている。
【００１８】
請求項６に係る食品用包装材料の製造方法においては、合成樹脂フィルム層、吸水繊維シート層、エンボス加工層及び不織布層からなる積層体を形成することができ、エンボスロールの凹凸の大きさ及び押圧力、不織布層の厚み、エンボス加工層の厚み等を適宜変更することにより、請求項２又は請求項４の食品用包装材料を製造することができる。
【００１９】
【発明の実施の形態】
請求項１に係る食品包装材料においては、合成樹脂フィルム層が積層されている。この合成樹脂フィルム層は、食品を包装した際、外側に位置するように配置されるものであり、水蒸気、空気の透過を防止するものである。この合成樹脂フィルム層には、電子レンジによる加熱に耐熱性を有し、かつ食品に対する安全性を有するものであれば特に限定されない。例えば、低密度ポリエチレン樹脂フィルム、低密度ポリプロピレン樹脂フィルム、メタロセン系ポリエチレンフィルム、エチレン−メタアクリエート共同体（ＥＭＭＡ）フィルム、等を用いることができるが、低温加工性、低臭性で安価であるので、低密度ポリエチレン樹脂フィルムが好ましい。合成樹脂フィルム層の厚さは、８〜３０μｍが好ましい。
【００２０】
エンボス加工層は、合成樹脂フィルム層に積層され、反合成樹脂フィルム層側の面が凹凸に形成されている。エンボス加工層としては、低密度ポリエチレン樹脂、高密度ポリエチレン樹脂等を用いることができる。また、エンボス加工層は、８〜１５μｍの厚さが好ましく、さらに、０．０６〜０．１８ｍｍ３の坪量が好ましい。
【００２１】
不織布層は、食品を包装した際、内側に位置するように配置されるものであり、食品から発生した水蒸気を透過させて空間部に移行させるものである。この不織布層に用いる不織布としては、水蒸気の透過性を有し、耐熱性及び食品安全上問題が無ければ特に限定されず、例えば、スパンボンド不織布、メルトブローン不織布、フラッシュ紡糸不織布、レジボンド不織布、サーマルボンド不織布、スパンレース不織布、乾式パルプ不織布、湿式不織布を用いることができ、これらの中で、吸水性のあるポリプロピレンスパンボンド不織布が好ましい。不織布層は、１５〜４０ｇ／ｍ２の範囲が好ましく、１８〜２５ｇ／ｍ２の範囲がより好ましい。
【００２２】
請求項２に係る食品用包装材料は、請求項１に係る食品用包装材料において、合成樹脂フィルム層とエンボス加工層との間に吸水繊維シート層が積層されており、また、エンボス加工層に貫通孔が穿設されている点が異なっている。
【００２３】
吸水繊維シート層は、貫通孔を通過して来た水蒸気を保持するものであり、この点において、請求項１に係る食品用包装材料より、より多くの水蒸気を保持することができるようになっている。
【００２４】
吸水繊維シート層としては、各種紙、パルプ不織布、湿式不織布等を用いることができる。吸水繊維シート層は、保持しようとする水蒸気量により適宜変更することができるが、１５〜４０ｇ／ｍ２の範囲が好ましく、２０〜２５ｇ／ｍ２の範囲がより好ましい。
【００２５】
貫通孔は、空間部内の水蒸気を吸水繊維シート層へ移行させるためのもので、水蒸気が円滑に通過できる大きさであればよい。例えば、エンボス加工層の凹凸を形成する際に、凹部を大きくして最も厚みの薄い個所に貫通孔を形成することができる。貫通孔は、例えば、０．５〜２．５ｍｍ２に１個の割合で形成し、好ましくは１〜２ｍｍ２に１個の割合で形成する。
【００２６】
なお、合成樹脂フィルム層、エンボス加工層及び不織布層は、請求項１に係る食品用包装材料の場合と同一である。
【００２７】
請求項３に係る食品用包装材料は、請求項１に係る食品用包装材料において、エンボス加工層と不織布層との間に空間部が形成されている点が異なっており、その他の構成は請求項１と略同様である。空間部は、エンボス加工層と不織布層との間に形成されて不織布層を透過してきた水蒸気を保持するものである。この空間部の形状は、エンボス加工層の凹凸により決定されるが、四角錐状、円錐状、四角柱状等、各種形状にすることができる。
【００２８】
請求項４に係る食品用包装材料は、請求項２に係る食品用包装材料において、エンボス加工層と不織布層との間に空間部が形成されている点が異なっており、その他の構成は請求項２と略同様である。なお、空間部は、請求項３と同様である。
【００２９】
また、請求項１、２、３及び４に係る食品用包装材料において、合成樹脂フィルム層の外側に、各種紙層又は樹脂フィルム層を積層してもよい。
【００３０】
以上のような食品包装材料を用いで電子レンジ加熱する食品としては、冷凍うどん、冷凍米飯、冷凍焼売等の冷凍食品、ごはん、おにぎり、各種てんぷら、焼き魚、ハンバーガー、中華まんじゅう等の予備調理した冷蔵食品、また、野菜を下ごしらえをしたもの等があり、特に、冷凍食品に好適である。
【００３１】
請求項５及び６に係る食品用包装材料の製造方法は、樹脂押出し工程と、エンボス形成工程とを有しており、エンボス形成工程においてエンボス加工層を不織布と合成樹脂フィルム層又は吸水シート層とで挟んだ状態で形成している。この時の、エンボスロールにより押圧力、エンボスロールの凹凸の大きさ、不織布層の厚み、エンボス加工層の厚み等を適宜変更することにより、エンボスロールと不織布層との間に空間部を設けたり、エンボス加工層に貫通孔を形成したり出来るものである。また、エンボス加工層の凹部に入り込んだ不織布が弾性により反凹部側に膨らむので、不織布の厚みは積層前より厚い状態となっている。
【００３２】
請求項１に係る食品用包装材料の一実施形態を図１及び図２を参照して説明する。図１は食品用包装材料の部分断面図、図２は部分平面図である。
【００３３】
これらの図において、１は紙層で、この紙層１の内面（食品を包装した際、内側となる面−図中下側の面、以下、同様）に合成樹脂フィルム層２が積層されており、この合成樹脂フィルム層２の内面にエンボス加工層３が積層されている。このエンボス加工層３の内面は、格子状に凹部４が形成されている。そして、このエンボス加工層３の内面に不織布層５が積層されている。
【００３４】
請求項２に係る食品用包装材料の一実施形態を図３及び図４を参照して説明する。図３食品用包装材料の部分断面図、図４は部分平面図である。
【００３５】
これらの図において、１１は紙層で、この紙層１１の内面に合成樹脂フィルム層１２が積層されており、この合成樹脂フィルム層１２の内面に吸水繊維シート層１３が積層され、さらに吸水繊維シート層１３の内面にエンボス加工層１４が積層されている。このエンボス加工層１４の内面は、格子状の凹部１５が形成されている。また、エンボス加工層１４には貫通孔１６が穿設されるとともに、不織布層１７が積層されており、貫通孔１６が吸水繊維シート層１３と不織布層１７とを連通している。したがって、空間部１５内の水蒸気が吸水繊維シート層１７へ自由に移行できるようになっている。
【００３６】
請求項３に係る食品用包装材料の一実施形態を図５及び図６を参照して説明する。図５は食品用包装材料の部分断面図、図６は部分平面図である。
【００３７】
これらの図において、２１は紙層で、この紙層２１の内面に合成樹脂フィルム層２２が積層されており、この合成樹脂フィルム層２２の内面にエンボス加工層２３が積層されている。このエンボス加工層２３の内面は、四角推状の凹部２４が形成されており、この凹部２４の一部が空間部２５となっている。そして、このエンボス加工層２３の内面に不織布層２６が積層されている。
【００３８】
請求項４に係る食品用包装材料の一実施形態を図７及び図８を参照して説明する。図７食品用包装材料の部分断面図、図８は部分平面図である。
【００３９】
これらの図において、３１は紙層で、この紙層３１の内面に合成樹脂フィルム層３２が積層されており、この合成樹脂フィルム層３２の内面に吸水繊維シート層３３が積層され、さらに吸水繊維シート層３３の内面にエンボス加工層３４が積層されている。このエンボス加工層３４の内面は、四角推状の凹部３５が形成されており、この凹部３５の一部が空間部３６となっている。また、エンボス加工層３４には貫通孔３７が穿設されており、この貫通孔３７が吸水繊維シート層３３と空間部３６とを連通している。したがって、空間部３６内の水蒸気が吸水繊維シート層３３へ自由に移行できるようになっている。そして、このエンボス加工層３４の内面に不織布層３８が積層されている。
【００４０】
次に、食品用包装材料の製造方法を実施する製造装置に一実施形態について、図９を参照して説明する。
【００４１】
図９は食品用包装材料の製造装置の概略図である。この図において、４１は紙用ロール、４２は吸水繊維シートロール、４３は不織布ロールであり、それぞれ紙ウェブａ、吸水繊維シートウェブｂ及び不織布ウェブｃを繰出すようになっている。４４は合成樹脂フィルム層用Ｔダイで、合成樹脂フィルム層となる樹脂を溶融押し出すようになっており、４５はエンボス加工層用Ｔダイで、エンボス加工層となる樹脂を溶融押出すようになっている。
【００４２】
また、合成樹脂フィルム用Ｔダイ４４の下方には、プレスロール４６及び冷却ロール４７が設けられ、エンボス加工層用Ｔダイ４５の下方には、エンボスロール４８及びプレスロール４９が設けられている。そして、合成樹脂フィルム層用Ｔダイ４４には、前記紙ロール４１から繰出された紙ウェブａと、吸水繊維シートロール４２から繰出された吸水繊維シートウェブｂとが合流するようになっており、また、エンボス加工層用Ｔダイ４５には、プレスロール４６と冷却ロール４７とから繰出された紙ウェブａ、合成樹脂フィルムウェブ及び吸水繊維シートウェブｂからなる積層体ウェブｄと、不織布ロール４３から繰出された不織布ウェブｃとが合流するようになっている。なお、５０は巻取りロールである。
【００４３】
以上のような製造装置を食品用包装材料を製造するには、まず、紙用ロール４１から紙ウェブａを繰出すとともに、吸水繊維シートロール４２から吸水繊維シートウェブｂを繰出す。そして、これらをプレスロール４６及び冷却ロール４７で合流させるとともに、合成樹脂フィルム層用Ｔダイ４４から溶融樹脂を押出し、紙ウェブａと吸水繊維シートウェブｂとの間に合成樹脂フィルムを形成する。
【００４４】
次に、この積層体ｄと、不織布ロール４３から繰出した不織布ウェブｃとをエンボスロール４８及びプレスロール４９で合流させるとともに、エンボス加工層用Ｔダイ４５から溶融樹脂を押出し、不織布ウェブｃと、積層体ｄの吸水繊維シートウェブｂとの間にエンボス加工層を形成する。この時、エンボスロール４８で押圧されているので、エンボス加工層の不織布ウェブｃ側の面には凹凸が形成される。これにより、５層構造からなる食品用包装材料ｅが形成される。
【００４５】
【実施例】
以下、本発明による食品用包装材料を実施例により具体的に説明する。
【００４６】
［実施例１］
図３と同一の層構成である。
＜紙層＞
２２ｇ／ｍ２の紙パルプ洋紙を用いた。
＜合成樹脂フィルム層＞
厚さ１５μｍのポリプロピレンフィルムを用いた。
＜吸水繊維シート層＞
２１ｇ／ｍ２のクレープパルプ紙を用いた。
＜エンボス加工層＞
８μｍの低密度ポリエチレン樹脂フィルムを用いた。
＜不織布層＞
２１ｇ／ｍ２のサーマルボンド不織布を用いた。
【００４７】
［実施例２］
図２と同一層構成である。
＜紙層＞
２２ｇ／ｍ２の紙パルプ洋紙を用いた。
＜合成樹脂フィルム層＞
厚さ１５μｍのポリプロピレンフィルムを用いた。
＜エンボス加工層＞
８μｍの低密度ポリエチレン樹脂フィルムを用いた。
＜不織布層＞
２１ｇ／ｍ２のサーマルボンド不織布を用いた。
【００４８】
［比較例１］
＜外側層＞
厚さ１５μｍのポリプロピレンフィルムを用いた。
＜内側層＞
２１ｇ／ｍ２のサーマルボンド不織布を用いた。
【００４９】
＜電子レンジ加熱＞
上記各実施例１、２及び比較例１のサンプルを袋状（２２０×１５０ｍｍ）に形成し、この袋状に形成したサンプル内に冷凍うどん（２４０ｇ）を収納密封し、電子レンジ（５００Ｗ、３分）で加熱した。
【００５０】
＜保湿試験＞
電子レンジ加熱後の重量から加熱前の重量を引き、保湿量を求めた。
＜食品表面＞
食品表面の状態を観察して評価した。
＜食感、臭い＞
実際に食して評価した。
【００５１】
結果を表１に示す。
【００５２】
【表１】
2004338726.tif 000003
【００５３】
【発明の効果】
本発明は以上のように構成したので、食品を電子レンジを加熱した際、食品表面に結露するのを防止し、食品がべたつかない良好な状態で加熱することができる。
【図面の簡単な説明】
【図１】本発明による食品用包装材料の一実施形態の部分断面図。
【図２】本発明による食品用包装材料の他の実施形態の部分平面図。
【図３】本発明による食品用包装材料の他の実施形態の部分断面図。
【図４】本発明による食品用包装材料の他の実施形態の部分平面図。
【図５】本発明による食品用包装材料の他の実施形態の部分断面図。
【図６】本発明による食品用包装材料の他の実施形態の部分平面図。
【図７】本発明による食品用包装材料の他の実施形態の部分断面図。
【図８】本発明による食品用包装材料の他の実施形態の部分平面図。
【図９】本発明による食品用包装材料の製造方法を実施する製造装置の一実施形態の概略図。
【符号の説明】
１…紙層
２…合成樹脂フィルム層
３…エンボス加工層
４…凹部
５…不織布層
１１…紙層
１２…合成樹脂フィルム層
１３…吸水繊維シート層
１４…エンボス加工層
１５…凹部
１６…貫通孔
１７…不織布層
２１…紙層
２２…合成樹脂フィルム層
２３…エンボス加工層
２４…凹部
２５…空間部
２６…不織布層
３１…紙層
３２…合成樹脂フィルム層
３３…吸水繊維シート
３４…エンボス加工層
３５…凹部
３６…空間部
３７…貫通孔
３８…不織布層
【図１】
2004338726.tif 000004
【図２】
2004338726.tif 000005
【図３】
2004338726.tif 000006
【図４】
2004338726.tif 000007
【図５】
2004338726.tif 000008
【図６】
2004338726.tif 000009
【図７】
2004338726.tif 000010
【図８】
2004338726.tif 000011
【図９】
2004338726.tif 000012
【手続補正書】
【提出日】平成15年6月4日(2003.6.4)
【手続補正１】
【補正対象書類名】図面
【補正対象項目名】図１
【補正方法】変更
【補正の内容】
【図１】
2004338726.tif 000013
【手続補正２】
【補正対象書類名】図面
【補正対象項目名】図２
【補正方法】変更
【補正の内容】
【図２】
2004338726.tif 000014
【手続補正３】
【補正対象書類名】図面
【補正対象項目名】図３
【補正方法】変更
【補正の内容】
【図３】
2004338726.tif 000015
【手続補正４】
【補正対象書類名】図面
【補正対象項目名】図４
【補正方法】変更
【補正の内容】
【図４】
2004338726.tif 000016
【手続補正５】
【補正対象書類名】図面
【補正対象項目名】図５
【補正方法】変更
【補正の内容】
【図５】
2004338726.tif 000017
【手続補正６】
【補正対象書類名】図面
【補正対象項目名】図６
【補正方法】変更
【補正の内容】
【図６】
2004338726.tif 000018
【手続補正７】
【補正対象書類名】図面
【補正対象項目名】図７
【補正方法】変更
【補正の内容】
【図７】
2004338726.tif 000019
【手続補正８】
【補正対象書類名】図面
【補正対象項目名】図８
【補正方法】変更
【補正の内容】
【図８】
2004338726.tif 000020
【手続補正９】
【補正対象書類名】図面
【補正対象項目名】図９
【補正方法】変更
【補正の内容】
【図９】
2004338726.tif 000021